БЕТОННАЯ СМЕСЬ
CONCRETE MIXTURE

Изобретение относится к промышленности строительных материалов, в частности к производству бетонных стеновых блоков для малоэтажного строительства.
Известна бетонная смесь, включающая, мас.%: цемент 21,3-24,2, керамзит 57,6-64,0; керамзитовый песок 8,6-17,8; вспученный перлитовый песок 3,2-4,6; омыленную канифоль 0,001-0,0012; воду [1].
Задача изобретения состоит в повышении прочности изделий, подученных из бетонной смеси.
Технический результат достигается тем, что бетонная смесь, включающая портландцемент, керамзит, керамзитовый песок, воду, дополнительно содержит кварцевый песок и сульфитно-дрожжевую бражку при следующем соотношении компонентов, мас.%: портландцемент 22,0-24,0; керамзит 7,2-14,8; керамзитовый песок 20,0-22,0; кварцевый песок 20,0-22,0; сульфитно-дрожжевая бражка 0,8-1,2; вода 22,0-24,0.
Составы бетонной смеси приведены в таблице.
Компоненты
Содержание, мас.%:
состав №1
состав №2
состав №3
Портландцемент
24,0
23,0
22,0
Керамзит
7,2
11,0
14,8
Керамзитовый песок
22,0
21,0
20,0
Кварцевый песок
22,0
21,0
20,0
Сульфитно-дрожжевая бражка
0,8
1,0
1,2
Вода
24,0
23,0
22,0
Прочность бетона на сжатие, МПа
не менее 4
не менее 4
не менее 4
Компоненты дозируют в требуемых количествах. Портландцемент, керамзит (фракция 10-20 мм), керамзитовый песок, кварцевый песок смешивают, добавляют воду, сульфитно-дрожжевую бражку и еще раз смешивают. Приготовленную бетонную смесь укладывают в металлические (предварительно смазанные минеральным маслом) формы и оставляют до затвердевания.
Источник информации
1. А.с. СССР №1276650, С04В 28/02, 14/18, 1986, бюл.46.